실시 예 2 의 일반 적 인 방법 을 사용 하 여 , 다층 광학 필름 지 지체 를 산화 아연 핵 형성 산화물 시드 층 , 은 금속 층 및 아크릴 레이트 혼합물 ( 아크릴 레이트 A ) 을 사용 하 여 제조 한 유기 층 을 포함 하 는 아크릴 레이트 A / ZnO / Ag / 아크릴 레이트 A / ZnO / Ag / 아크릴 레이트 A 적층 물 형상 의 광학 적층 물 로 코팅 하 였 다 . 32 m / 분 의 웨브 속도 를 이용 하 였 고 , 제 1 및 제 2 Ag 층 의 두께 가 약 6 . 5 ㎚ 였 던 것 을 제외 하 고 는 실시 예 2 에서 처럼 개개 의 층 을 형성 하 였 다 . 그 결과 의 태양광 조절 필름 의 양 측면 을 그 다음 에 플 라즈 마 처리 하 였 다 . 이 필름 을 유리 / PVB / 필름 / PVB / 유리 형상 을 갖 는 5 층 의 자동차 측면 창 안전 글레이징 구조물 의 중앙 에 적층 하 였 다 .